실시 예 1 내지 10 및 비 교예 1 내지 3 의 각 배 향제 용 조성물 을 , TAC 필름 상 에 바 코터 를 이용 하 여 Wet 막 두께 4 ㎛ 로 도포 하 였 다 . 각각 온도 110 ℃ 에서 120 초간 , 열 순환 식 오븐 중 에서 가열 건조 를 행하 여 , TAC 필름 상 에 각각 경화 막 을 형성 하 였 다 . 이 각 경화 막 에 313 nm 의 직선 편광 을 20 mJ / cm 2 의 노광량 으로 수직 으로 조사 하 여 , 배향 재 를 형성 하 였 다 . TAC 필름 상 의 배향 재의 상 에 , 중합 성 액정 용액 ( RM - 1 ) 을 , 바 코터 를 이용 하 여 Wet 막 두께 6 ㎛ 로 도포 하 였 다 . 이 도막 을 온도 90 ℃ 의 핫플레이트 상 에서 60 초간 건조 후 , 300 mJ / cm 2 로 노광 하 여 , 위상 차재 를 제작 하 였 다 . 제작 한 기판 상 의 위상 차재 를 한 쌍 의 편광판 으로 끼워 넣 고 , 위상 차재 에 있 어서 의 위상차 특성 의 발현 상황 을 관찰 하 여 , 위상차 가 결함 없이 발현 하 고 있 는 것 을 ○, 위상차 가 발현 하 고 있 지 않 은 것 을 × 로 하 여 「 배향 성 」 의 란 에 기재 하 였 다 . 평가 결과 는 , 뒤 의 표 2 에 정리 하 여 나타낸다 .